(57)【特許請求の範囲】
【請求項１】
チタン製の外筒内に空間部を介してチタン製の内筒を配設し、前記外筒と前記内筒との間の空間部を真空断熱空間部とする真空断熱二重容器の製造方法であって、前記外筒及び前記内筒から成る被処理体を真空加熱炉で加熱しながら該被処理体の前記空間部を脱気し且つ脱気孔を真空封止し、その後、前記被処理体の開口部を閉塞した状態で前記真空加熱炉内に窒素ガスを導入して前記被処理体の外面に窒化部を形成し、この窒化部を研磨することを特徴とする真空断熱二重容器の製造方法。
【請求項２】
チタン製の外筒内に空間部を介してチタン製の内筒を配設し、前記外筒と前記内筒との間の空間部を真空断熱空間部とする真空断熱二重容器の製造方法であって、前記外筒及び前記内筒から成る被処理体を真空加熱炉で加熱しながら該被処理体の前記空間部を脱気し且つ脱気孔を真空封止し、その後、前記被処理体を冷却し、続いて、前記被処理体を前記真空加熱炉で加熱し、その後、前記被処理体の開口部を閉塞した状態で前記真空加熱炉内に窒素ガスを導入して前記被処理体の外面に窒化部を形成し、この窒化部を研磨することを特徴とする真空断熱二重容器の製造方法。
【請求項３】
請求項１，２いずれか１項に記載の真空断熱二重容器の製造方法において、前記真空加熱炉内の温度が７００℃以下になった時点で該真空加熱炉内に窒素ガスを導入することを特徴とする真空断熱二重容器の製造方法。
【請求項４】
請求項１〜３いずれか１項に記載の真空断熱二重容器の製造方法において、前記研磨としてバフ研磨を採用したことを特徴とする真空断熱二重容器の製造方法。
【請求項５】
請求項１〜４いずれか１項に記載の真空断熱二重容器の製造方法において、前記窒素ガスの導入による昇圧により前記外筒及び前記内筒の表面に凹凸部を設けることを特徴とする真空断熱二重容器の製造方法。
【請求項６】
請求項１〜５いずれか１項に記載の真空断熱二重容器の製造方法において、前記真空加熱炉の載置面に前記被処理体を逆さ状態に配して該被処理体の開口部を閉塞することを特徴とする真空断熱二重容器の製造方法。
【発明の詳細な説明】
【技術分野】
【０００１】
本発明は、真空断熱二重容器の製造方法に関するものである。
【背景技術】
【０００２】
ビール等の飲料を注ぐ容器として、これまで、ガラス製、陶製等の種々の素材のものが提案されており、本出願人は特開２００３−１２９２９１号に開示される金属製（チタン製）の真空断熱二重容器を提案している。
【０００３】
【特許文献１】特開２００３−１２９２９１号公報
【発明の開示】
【発明が解決しようとする課題】
【０００４】
本出願人は、この金属製の真空断熱二重容器について更なる研究開発を進めた結果、極めて商品価値の高い真空断熱二重容器を提供し得る画期的な製造方法を開発した。
【課題を解決するための手段】
【０００５】
添付図面を参照して本発明の要旨を説明する。
【０００６】
チタン製の外筒１内に空間部Ｓを介してチタン製の内筒２を配設し、前記外筒１と前記内筒２との間の空間部Ｓを真空断熱空間部とする真空断熱二重容器の製造方法であって、前記外筒１及び前記内筒２から成る被処理体３を真空加熱炉６で加熱しながら該被処理体３の前記空間部Ｓを脱気し且つ脱気孔を真空封止し、その後、前記被処理体３の開口部３ａを閉塞した状態で前記真空加熱炉６内に窒素ガスＴを導入して前記被処理体３の外面に窒化部10を形成し、この窒化部10を研磨することを特徴とする真空断熱二重容器の製造方法に係るものである。
【０００７】
また、チタン製の外筒１内に空間部Ｓを介してチタン製の内筒２を配設し、前記外筒１と前記内筒２との間の空間部Ｓを真空断熱空間部とする真空断熱二重容器の製造方法であって、前記外筒１及び前記内筒２から成る被処理体３を真空加熱炉６で加熱しながら該被処理体３の前記空間部Ｓを脱気し且つ脱気孔を真空封止し、その後、前記被処理体３を冷却し、続いて、前記被処理体３を前記真空加熱炉６で加熱し、その後、前記被処理体３の開口部３ａを閉塞した状態で前記真空加熱炉６内に窒素ガスＴを導入して前記被処理体３の外面に窒化部10を形成し、この窒化部10を研磨することを特徴とする真空断熱二重容器の製造方法に係るものである。
【０００８】
また、請求項１，２いずれか１項に記載の真空断熱二重容器の製造方法において、前記真空加熱炉６内の温度が７００℃以下になった時点で該真空加熱炉６内に窒素ガスＴを導入することを特徴とする真空断熱二重容器の製造方法に係るものである。
【０００９】
また、請求項１〜３いずれか１項に記載の真空断熱二重容器の製造方法において、前記研磨としてバフ研磨を採用したことを特徴とする真空断熱二重容器の製造方法に係るものである。
【００１０】
また、請求項１〜４いずれか１項に記載の真空断熱二重容器の製造方法において、前記窒素ガスＴの導入による昇圧により前記外筒１及び前記内筒２の表面に凹凸部４，５を設けることを特徴とする真空断熱二重容器の製造方法に係るものである。
【００１１】
また、請求項１〜５いずれか１項に記載の真空断熱二重容器の製造方法において、前記真空加熱炉６の載置面６ａに前記被処理体３を逆さ状態に配して該被処理体３の開口部３ａを閉塞することを特徴とする真空断熱二重容器の製造方法に係るものである。
【発明の効果】
【００１２】
本発明により得られる真空断熱二重容器は、金属表面に形成された窒化部を研磨することで得られる従来にない独特な質感を呈する極めて高品位な真空断熱二重容器となり、しかも、この真空断熱二重容器の表面に設けられる独特な質感が、該真空断熱二重容器を製造する際の真空加熱炉内の冷却に用いられる窒素ガスによる窒化を利用したものであるから、確実に実現できるものであり、前述した高品位な真空断熱二重容器を確実且つ効率良く製造することができるなど従来にない作用効果を発揮する画期的な真空断熱二重容器の製造方法となる。
【図面の簡単な説明】
【００１３】
【図１】本実施例により製造された真空断熱二重容器である。
【図２】本実施例により製造された真空断熱二重容器の平断面図である。
【図３】本実施例に係る真空断熱二重容器の製造工程説明図である。
【図４】被処理体３の説明断面図である。
【図５】被処理体３の説明断面図である。
【図６】本実施例に係る真空断熱二重容器の製造工程説明図である。
【図７】本実施例に係る真空断熱二重容器の製造工程説明図である。
【発明を実施するための形態】
【００１４】
好適と考える本発明の実施形態を、図面に基づいて本発明の作用を示して簡単に説明する。
【００１５】
本発明は、外筒１及び内筒２から成る被処理体３を真空加熱炉６で加熱しながら該被処理体３の空間部Ｓを脱気し且つ脱気孔を真空封止し、その後、真空加熱炉６内に窒素ガスＴを導入して被処理体３の表面に窒化部10を形成し、この窒化部10を研磨すると、この被処理体３の表面は、黒色に輝く独特な質感を呈する。
【００１６】
従って、簡易な方法により、表面が黒色に輝き独特な質感を呈する今までに無い全く新しいデザインの容器を製造することができる。
【実施例】
【００１７】
本発明の具体的な一実施例について図面に基づいて説明する。
【００１８】
本実施例は、外筒１内に空間部Ｓを介して内筒２を配設し、外筒１と内筒２との間の空間部Ｓを真空断熱空間部とする真空断熱二重容器の製造方法である。尚、本実施例では、真空断熱二重容器を、ワインやウイスキーなどのアルコール飲料を飲む際に使用するタンブラーとして構成しているが、これに限るものではない。
【００１９】
また、本実施例に係る外筒１及び内筒２は、図１，２に図示したように金属製（チタン製）の有底筒状体であり、内筒２は外筒１に比して径小で高さが低く設定され、また、夫々の開口部１ａ，２ａは略同一径に設定されている。尚、外筒１及び内筒２を構成する素材はステンレスなどその他の金属でも良い。
【００２０】
従って、外筒１内に内筒２を配して開口部１ａ，２ａ同士を接合して、外筒１と内筒２との間に空間部Ｓが形成される。
【００２１】
尚、本明細書におけるチタンとは、純チタン及びチタン合金を示す。また、外筒１及び内筒２夫々の素材（成分）や板厚や大きさ（形状）は、後述する真空断熱二重容器として製造した際に、該真空断熱二重容器の機能（特に断熱機能）を低下させない程度に凹凸部４，５が形成されることを考慮して適宜選択される。
【００２２】
また、外筒１の底部中央には凹部１ｂが設けられ、この凹部１ｂの中央位置には真空封止する際の脱気孔１ｂ’が設けられる。
【００２３】
また、外筒１及び内筒２には、図１，２に図示したように後述する製造過程においてその表面に凹凸部４，５が無数に設けられている。
【００２４】
従って、この外筒１と内筒２とから成る真空断熱二重容器の表面に設けられる凹凸部４，５により、チタン製（金属製）でありながら、あたかも陶器のようなデコボコ感のあるデザインを呈することになる。
【００２５】
以上の外筒１及び内筒２を用いた真空断熱二重容器の製造方法について説明する。
【００２６】
先ず、外筒１内に内筒２を配して互いに開口部１ａ，２ａ同士を溶接（アルゴン溶接）により接合し、被処理体３を設ける。この被処理体３を構成する外筒１の内面と内筒２の外面との間には空間部Ｓが形成される。この空間部Ｓは後に真空処理されることで真空断熱空間部となる。
【００２７】
続いて、外筒１と内筒２との空間部Ｓを脱気し且つ脱気孔１ｂ’を真空封止する。
【００２８】
具体的には、図３，４に図示したように被処理体３を真空加熱炉６内に配する。この際、被処理体３は開口部３ａが閉塞されるように平坦な載置面６ａに逆さ状態に配され、この状態で外筒１の底部に設けた脱気孔１ｂ’の周囲にロウ材７（チタンロウ）を配するとともに、このロウ材７の上に封止板８を載せる。
【００２９】
この状態で真空加熱炉６内の温度を約８００℃以上とするとともに、徐々に脱気して真空状態（１０-3〜１０-4Ｔｏｒｒ）とし、更に、温度を約１０５０℃まで上げる。
【００３０】
この際、ロウ材７が熔融して外筒１と封止板８が一体化して脱気孔１ｂ’が閉塞され、外筒１と内筒２との間の空間部Ｓが真空状態のまま封止されて真空断熱空間部が形成される（図５参照）。
【００３１】
加熱を停止して自然冷却により真空加熱炉６内の温度が７００℃よりも低い温度（約６３０℃〜６７０℃）に下がった時点で真空加熱炉６内に窒素ガスＴを導入して常圧に戻し（この時点で凹凸部４，５が形成される）、一気に常温まで温度を下げて被処理体３を冷却して真空封止作業は完了する。
【００３２】
具体的には、真空加熱炉６内の温度をチタンの再結晶温度以上、且つチタンの変態点８８０℃（α組織からβ組織の変わる温度）を超える約１，０５０℃とするとともに、真空状態（１０-3〜１０-4Ｔｏｒｒ）とし、この状態を１５分〜２０分保持する。これにより、被処理体３の外筒１及び内筒２は再結晶し（β組織となり）、延性が増加する（再結晶しない部分は結晶粒が粗大化した状態となっている。）。その後、加熱を停止し、自然冷却により真空加熱炉６内の温度が約７００℃以下になった時点で、真空加熱炉６内に窒素ガスＴを導入して一気に常圧常温まで戻して被処理体３を急速冷却する。この加熱冷却常圧処理において、外筒１及び内筒２には凹凸部４，５が生じる。
【００３３】
大気圧状況下に戻す（窒素ガスを導入する）処理を７００℃よりも低い温度で行なうのは、約７００℃以上の高温下においては素材が柔らか過ぎてしまい、この状態で大気圧環境下（常圧下）に戻すと外筒１及び内筒２に大きく凹む部分が生じて外筒１と内筒２とが当接してしまう部位ができてしまい、これを防止するためである。ただ、あまりにも低い温度で常圧下に戻しても凹凸は形成されにくく且つ時間がかかり過ぎてしまい、生産性が悪くなる。
【００３４】
この大気圧環境下の真空加熱炉６内におかれた外筒１及び内筒２は、その表面にはくっきりとした大きな凹凸部４，５が無数に形成され（図５参照）、窒素ガスＴの導入により常温に戻ってこの凹凸部４，５は固定される。
【００３５】
また、図示していないが、この真空封止作業の際には、予め各被処理体３にはカバー体が被嵌されており、窒素ガスＴを用いた急速冷却の際には、各被処理体３が窒素ガスＴに触れないようにしている。この真空封止作業の際に被処理体３にカバー体を被嵌するのは、ロウ材７としてチタンロウを採用した場合、高温化で窒素ガスＴに触れるとロウ材としての性能が急激に低下してしまうからであり、ロウ材７が窒素ガスＴに触れないようにする為である。尚、被処理体３に窒化部10を形成しないように冷却する場合にはアルゴンガスを用いても良い。
【００３６】
続いて、真空封止作業が済んだ被処理体３の表面に窒化部10（窒化層・窒化皮膜）を形成する。
【００３７】
具体的には、真空加熱炉６内で、被処理体３をカバー体で被嵌されない状態とし、この状態で前述と同様に加熱するとともに窒素ガスＴを用いて急速冷却すると、被処理体３の表面には、窒素ガスＴに触れることで窒化部10が形成される。この窒化部10は黒色でつや消し状態である。尚、被処理体３の内面（内筒２の内面）は、窒素ガスＴに触れない為に窒化せず、素材（チタン）が持つ色に輝く質感を呈する（図１参照）。
【００３８】
続いて、被処理体３の窒化部10を研磨して完成する。
【００３９】
具体的には、本実施例では、図７に図示したように被処理体３の表面に形成された窒化部10をバフ研磨（高速回転するバフ９に被処理体３の表面を押し当てて磨く加工）しており、この窒化部10を研磨した後の被処理体３の表面は、黒色（濃度が薄い黒色）に輝く独特な質感を呈する。
【００４０】
尚、本実施例では、凹部４，５を良好に形成すべく、窒化部10の研磨を行うよりも前に、被処理体３を加熱した後に冷却する加熱冷却常圧処理を複数回（合計２回）行っているが、真空封止作業の際の１回のみとしても良い。この場合、被処理体３にカバー体を被嵌しない状態で行われ、真空封止作業と窒化部10の形成作業とが同時に行われる。
【００４１】
本実施例は上述のように構成したから、チタン表面に形成された窒化部10を研磨することで得られる従来にない独特な質感を呈する極めて高品位な真空断熱二重容器が得られることになり、しかも、この真空断熱二重容器の表面に設けられる独特な質感が、該真空断熱二重容器を製造する際の真空加熱炉内を冷却する際の窒素ガスによる窒化を利用したものであるから、確実に実現できるものであり、前述した高品位な真空断熱二重容器を確実且つ効率良く製造することができる。
【００４２】
また、本実施例は、チタン製でありながら、その表面に設けられる凹凸部４，５から成る凹凸感からあたかも陶器のようなデザインを呈する極めて高品位な（芸術性の高い）高品位で且つ同じものが二つとないという付加価値を有する真空断熱二重容器が得られることになり、しかも、この真空断熱二重容器の表面に設けられる凹凸部がチタンの再結晶を利用したものであるから、確実に実現できるものであり、前述した高品位で且つ同じものが二つとない真空断熱二重容器を確実且つ効率良く製造することができることになる。
【００４３】
また、本実施例は、被処理体３の外筒１及び内筒２を加熱することで結晶粒の大きな独特な風合いのデザイン（チタン結晶模様）が得られ、しかも、このチタン結晶模様の大きさや形状や配置等がランダムとなり、よって、前述した凹凸部４，５だけでなく様々な模様のものを意図せずとも製造することができる。実際の製造工程において再結晶しない部分も生じることになり、これがかえってオリジナルな模様として現れることになり、しかも、本実施例は加熱して常温に戻す工程を複数回繰り返し行なうから、その都度異なった部位に凹凸が形成されることになり、このことによってもオリジナルな模様が形成されることになる。
【００４４】
また、本実施例は、外筒１だけでなく内筒２もチタン製としたから、オールチタン製とすることでより一層高級感を増すことができる。
【００４５】
尚、本発明は、本実施例に限られるものではなく、各構成要件の具体的構成は適宜設計し得るものである。
【符号の説明】
【００４６】
Ｓ  空間部
Ｔ  窒素ガス
１  外筒
２  内筒
３  被処理体
３ａ  開口部
４  凹凸部
５  凹凸部
６  真空加熱炉
６ａ 載置面
10  窒化部
【図２】
0005312431.tif 000002
【図３】
0005312431.tif 000003
【図４】
0005312431.tif 000004
【図５】
0005312431.tif 000005
【図１】
0005312431.tif 000006
【図６】
0005312431.tif 000007
【図７】
0005312431.tif 000008